СПОСОБ СОЗДАНИЯ ОГНЕСТОЙКОЙ СИЛОКСАНОВОЙ КОМПОЗИЦИИ И КОМПОЗИЦИИ, ПОЛУЧЕННЫЕ ЭТИМ СПОСОБОМ

1. Способ создания огнестойкой силоксановой композиции, заключающийся в том, что:
(I) создают однородную способную к вулканизации, то есть реактивную, композицию путем совмещения и гомогенного перемешивания трех функциональных компонентов, это
- (А) матрица композиции, представляющая собой способный к вулканизации кремнийорганический компаунд, состоящий из
- (A1) полиорганосилоксанового каучука,
- (A2) вулканизирующего агента,
- (A3) катализатора вулканизации,
- (Б) технический углерод в качестве антипирена,
но, в отличие от ближайшего аналога, вводится
- (В) химически активная добавка, в свою очередь, состоящая из четырех функциональных компонентов, а именно,
- (В1) ингибитора термической деструкции вулканизованной кремнийорганической матрицы в виде оксида металла,
- (В2) минерального активатора образования теплозащитного слоя, в виде слоистого основного силиката,
- (В3) дополнительного источника летучих кремнийорганических соединений, состоящего из
- (В3/1) полисилоксановой жидкости, растворимой в матрице и не взаимодействующей с отвердителем,
- (В3/2) наполнителя-адсорбента полисилоксановой жидкости, совместимого с матрицей,
- (В4) второстепенных, необязательных компонентов, улучшающих прочностные, электрические свойства вулканизованной композиции, или создаваемого защитного слоя, применяемых вместе или по отдельности,
(II) которую наносят слоем на поверхность и вулканизуют при комнатной или повышенной температуре, что позволяет выше описанной композиции после вулканизации матрицы (А), за счет совместного химического и физического взаимодействия компонентов под воздействием пламени, выделять из композиции летучие соединения кремния, окислять их в пламени до диоксида кремния, связывать получаемый диоксид кремния химически на поверхности и наращивать над поверхностью композиции прочный огнеупорный теплозащитный слой, состоящий из нитевидных микроструктур диоксида кремния.
2. Способ создания огнестойкой силоксановой композиции по п. 1, отличающийся тем, что наносят послойно и отверждают составы композиции созданные по п. 1, отличающиеся составом активной добавки в каждом слое.
3. Способ создания огнестойкой силоксановой композиции по п. 1, отличающийся тем, что на стадии (I) в компаунд (А) вводят рубленые волокна (углеродные, органические и неорганические), волокнистые неорганические микро- и макрокристаллы, в количестве от 0,05 массовых частей (далее м.ч.) до 40 м.ч. для регулирования механических характеристик вулканизованной композиции.
4. Способ создания огнестойкой силоксановой композиции по п. 1, отличающийся тем, что на стадии (I) в компаунд (А) вводят органические, стеклянные и прочие неорганические, микросферы в количестве от 2 м.ч. до 60 м.ч. для регулирования теплофизических характеристик вулканизованной композиции.
5. Композиция, полученная способом по п. 1, содержит:
- (А) в качестве матрицы композиции кремнийорганический компаунд 100 м.ч., состоящий из компонентов, рассчитываемых по количеству винильных групп в кремнийорганическом каучуке,
-(А1) кремнийорганического каучука, включающего винильные группы и различной природы радикалы у атома кремния в силоксановой цепочке с условной общей формулой
,
- (А2) отвердителя на основе гидридсилоксановой жидкости CAS-63148-57-2,
- (A3) платинового катализатора, на основе гексахлороплатиновой кислоты CAS-16941-12-1,
- (Б) технический углерод CAS-1333-86-4 от 0,001 м.ч. до 4 м.ч.,
но, в отличие от ближайшего аналога, содержит
- (В) химически активную добавку в количестве от 2 м.ч. до 120 м.ч., состоящую из функциональных компонентов, а именно на 100 м.ч. добавки,
- (B1) оксида железа(III) CAS-1309-37-1 от 0,001 м.ч. до 20 м.ч., в качестве ингибитора термической деструкции,
3
2
5
2
- (В2) молотого минерала талька, слоистого основного силиката с химической формулой Mg[SiO](OH) от 0,01 м.ч. до 50 м.ч., в качестве активатора образования теплозащитного слоя,
- (В3) дополнительного источника летучих кремнийорганических соединений, состоящего из функциональных компонентов,
- (В3/1) полидиметилсилоксановой жидкости CAS-63148-62-9 от 0,1 м.ч. до 10 м.ч., в качестве полисилоксановой жидкости,
- (В3/2) пирогенного аморфного диоксида кремния CAS-112945-52-5, от 1 м.ч. до 40 м.ч., в качестве наполнителя-адсорбента полисилоксановой жидкости,
- (В4) второстепенных, необязательных компонентов,
- (В4/1) оксида платины (IV) CAS-1314-15-4, в количестве от 0,0001 м.ч. до 1,5 м.ч.,
- (В4/2) осажденного из раствора диоксида кремния CAS-60676-86-0 от 0,2 м.ч. до 6 м.ч.,
- (В4/3) тонко молотого активированного угля CAS-7440-44-0 от 0,01 м.ч. до 5 м.ч.,
- (В4/4) оксид цинка CAS-1314-13-2 от 0,001 м.ч. до 15 м.ч.
6. Композиция по п. 5, отличающаяся тем, что в компоненте активной добавки (В3/2) вместо аморфного пирогенного диоксида кремния используют осажденный из раствора диоксид кремния CAS-60676-86-0.
2
6
3
10
2
2
3
2
5
4
7. Композиция по п. 5, отличающаяся тем, что в компоненте активной добавки (В2) вместо минерала талька, используют подобные ему слоистые основные силикаты, такие как минерал хлорит, с химической формулой [MgAl(OH)][AlSiO]Al(OH), либо минерал антигорит или минерал хризотил, с общей химической формулой Mg[SiO](OH).
8. Композиция по п. 5, отличающаяся тем, что в активной добавке (В) полностью отсутствуют один, два, три или все четыре указанные необязательные второстепенные компоненты (В4).